(57)【特許請求の範囲】
【請求項１】
半導体基板上に、一様な膜厚のレジスト層を形成する工程と、
電荷の転送方向に向かって透過率が変化する透過領域を複数有する露光用マスクを用いて、前記レジスト層を露光する工程と、
露光された前記レジスト層を現像することにより、前記露光用マスクの透過率に応じて膜厚が変化する複数のレジスト残膜を形成する工程と、
前記レジスト残膜を介して前記半導体基板に、イオン注入装置を用いてイオンを注入することにより、前記半導体基板内に、所定の基準ポテンシャルおよび段差ポテンシャルを有する内部ポテンシャルを形成する複数の不純物層を形成する工程と、
を具備し、
前記イオン注入装置の加速電圧およびドーズ量は、前記レジスト残膜の膜厚誤差による前記内部ポテンシャルの誤差が、許容範囲内となるような加速電圧、およびドーズ量であることを特徴とする半導体装置の製造方法。
【請求項２】
前記イオン注入装置の加速電圧およびドーズ量は、前記レジスト残膜の膜厚と前記不純物層の前記内部ポテンシャルとの関係に基づいて決定することを特徴とする請求項１に記載の半導体装置の製造方法。
【請求項３】
前記レジスト層を露光する工程は、前記複数の透過領域が列状に互いに離間するように配列された露光用マスク用いて、前記レジスト層を露光する工程であり、
前記レジスト残膜を形成する工程は、露光された前記レジスト層を現像することにより、前記複数のレジスト残膜を、互いに離間するように列状に配列形成する工程であることを特徴とする請求項１または２に記載の半導体装置の製造方法。
【請求項４】
前記レジスト層は、エッチング液に対する溶解量の変動が小さい材料からなることを特徴とする請求項１乃至３のいずれかに記載の半導体装置の製造方法。
【請求項５】
前記不純物層を形成する工程の後に、この不純物層上に、電極を形成する工程をさらに具備することを特徴とする請求項１乃至４のいずれかに記載の半導体装置の製造方法。
【発明の詳細な説明】
【技術分野】
【０００１】
本発明の実施形態は、半導体装置の製造方法に関する。
【背景技術】
【０００２】
従来の半導体装置として、例えば固体撮像装置における転送レジスタは、電荷の転送方向に向かって深くなる不純物層が、列状に複数形成されたものである。これにより、効率よく電荷を転送することができるとともに、逆方向に向かって電荷が転送されることを抑制することができる。
【０００３】
このような不純物層は、場所によって光の透過率が異なるグレーティングマスクを用いて形成されることが知られている。すなわち、電荷の転送方向に向かって光の透過率が徐々に高くなるように制御されたグレーティングマスクを用いて、半導体基板上のレジスト層を露光する。次に、露光されたレジスト層を現像する。すると、電荷の転送方向に向かって膜厚が徐々に薄くなる部分を有するレジスト残膜が形成される。このレジスト残膜をマスクとして用いて半導体基板にイオンを注入すると、薄い部分の膜厚に対応して、電荷の転送方向に向かって徐々に深くなる不純物層が形成される。
【０００４】
しかし、この従来の固体撮像装置の製造方法では、レジスト残膜の薄い部分の膜厚が、所望の膜厚から大きく変動する問題がある。薄い部分の膜厚が変動すると、この膜厚の変動に応じて、形成される不純物層の深さも変動する。従って、所望の内部ポテンシャルを有する不純物層を安定して形成することができなかった。
【０００５】
このため、隣接する不純物層によって形成される内部ポテンシャルとの差（段差ポテンシャル）が変動し、電荷を蓄積するとともに、蓄積された電荷の逆流を抑制する効果を安定して得ることができず、電荷の転送効率が劣化し、製品特性を満足する固体撮像装置を形成することができなかった。
【先行技術文献】
【特許文献】
【０００６】
【特許文献１】特開２００９−１７０６５３号公報
【発明の概要】
【発明が解決しようとする課題】
【０００７】
本発明の実施形態は、この問題に鑑みてなされたものであり、レジスト残膜の膜厚にばらつきがあっても、所望の製品特性を満足することができる半導体装置の製造方法を提供することを目的とするものである。
【課題を解決するための手段】
【０００８】
本発明の実施形態に係る半導体装置の製造方法は、半導体基板上に、一様な膜厚のレジスト層を形成する工程と、電荷の転送方向に向かって透過率が変化する透過領域を複数有する露光用マスクを用いて、前記レジスト層を露光する工程と、露光された前記レジスト層を現像することにより、前記露光用マスクの透過率に応じて膜厚が変化する複数のレジスト残膜を形成する工程と、前記レジスト残膜を介して前記半導体基板に、イオン注入装置を用いてイオンを注入することにより、前記半導体基板内に、所定の基準ポテンシャルおよび段差ポテンシャルを有する内部ポテンシャルを形成する複数の不純物層を形成する工程と、を具備し、前記イオン注入装置の加速電圧およびドーズ量は、前記レジスト残膜の膜厚誤差による前記内部ポテンシャルの誤差が、許容範囲内となるような加速電圧、およびドーズ量であることを特徴とする方法である。
【図面の簡単な説明】
【０００９】
【図１】本実施形態に係る固体撮像装置の製造方法によって形成された水平転送レジスタの要部を示す上面図である。
【図２】図１の一点鎖線Ａ−Ａ´に沿って示す、水平転送レジスタの要部断面図である。
【図３】本実施形態に係る固体撮像装置の製造方法を説明するための、図２に相当する断面図であって、レジスト層を形成する工程を示す図である。
【図４】本実施形態に係る固体撮像装置の製造方法を説明するための、図２に相当する断面図であって、レジスト層を露光する工程を示す図である。
【図５】図４に示す工程において適用されるグレーティングマスクを示す上面図である。
【図６】本実施形態に係る固体撮像装置の製造方法を説明するための、図２に相当する断面図であって、レジスト残膜を形成する工程を示す図である。
【図７】本実施形態に係る固体撮像装置の製造方法を説明するための、図２に相当する断面図であって、不純物層を形成する工程を示す図である。
【図８】基準ポテンシャルおよび段差ポテンシャルを説明するための説明図である。
【図９】レジスト残膜の膜厚と、レジスト残膜を介してイオン注入することによって形成される不純物層の内部ポテンシャルとの第１の関係を示すグラフである。
【図１０】イオンの加速電圧と、線形限界および貫通限界との関係を示すグラフである。
【図１１】所望の基準ポテンシャルを得るために必要なイオンの加速電圧と、ドーズ量との関係を示すグラフである。
【図１２】レジスト残膜の膜厚と、レジスト残膜を介してイオン注入することによって形成される不純物層の内部ポテンシャルとの第２の関係を示すグラフである。
【図１３】レジスト残膜の膜厚と、レジスト残膜を介してイオン注入することによって形成される不純物層の内部ポテンシャルとの第３の関係を示すグラフである。
【発明を実施するための形態】
【００１０】
以下に、本発明の実施形態に係る半導体装置の製造方法について、図面を参照して詳細に説明する。なお、この製造方法の説明においては、固体撮像装置の製造方法を一例として説明する。
【００１１】
本実施形態に係る固体撮像装置の製造方法によって製造される固体撮像装置は、少なくともフォトダイオードを有する画素が格子状に配列形成された画素部と、この画素部に接続され、画素部にて発生した電荷を蓄える電荷蓄積部と、この蓄積部に蓄えられた電荷を出力部に転送するためのＣＣＤ（Ｃｈａｒｇｅ  Ｃｏｕｐｌｅｄ  Ｄｅｖｉｃｅ）転送レジスタと、を含む構成である。特にＣＣＤ転送レジスタは、電荷蓄積部にそれぞれ接続された垂直転送レジスタと、これらの垂直転送レジスタに接続された水平転送レジスタと、を有する。
【００１２】
図１は、この水平転送レジスタの要部を示す上面図である。また、図２は、図１の一点鎖線Ａ−Ａ´に沿って示す水平転送レジスタの要部断面図である。図２に示すように、水平転送レジスタにおいて、例えばシリコンからなるＮ型の半導体基板１１の表面には、帯状にＰ型のウェル層１２が形成されている。このウェル層１２の表面には、複数のｎ＋型の不純物層１３が、ウェル層１２の長手方向に沿って列状に配列形成されている。
【００１３】
ウェル層１２に設けられた各不純物層１３は、深さが一定の第１の不純物領域１３−１、この第１の不純物領域１３−１の深さに一致する最深部、および後述する最浅部が、電荷の伝送方向とは逆方向に向かってこの順で配列され、最浅部から最深部にかけて深くなる第２の不純物領域１３−２、および第２の不純物領域１３−２の最浅部の深さに一致した一定の深さの第３の不純物領域１３−３が、電荷の転送方向とは逆方向に向かってこの順で互いに接合されたものである。ウェル層１２の表面には、このような複数の不純物層１３が、任意の一つの不純物層１３の第１の不純物領域１３−１と、この不純物層１３に隣接する他の不純物層１３の第３の不純物領域１３−３とが、接合されるように配列されている。
【００１４】
各不純物層１３上のうち、第１の不純物領域１３−１の一部を含む、第２の不純物領域１３−２および第３の不純物領域１３−３上には、半導体基板１１上に一様に形成された、例えば酸化珪素等からなる酸化膜１４を介して、例えばポリシリコンからなる転送電極１５が配置されている。これらの複数の転送電極１５は、図１に示すように、例えばそれぞれが同一幅で形成されており、それぞれがウェル層１２を横切るように互いに平行に、互いに離間して配置されている。
【００１５】
このような水平転送レジスタの一つおきの転送電極１５と、これらの間の転送電極１５とには、それぞれ正負の電圧のクロックパルスを交互に印加し、印加された電圧に基づいて各不純物層１３によって形成されるポテンシャルを制御することにより、電荷は転送される。
【００１６】
次に、固体撮像装置の製造方法として、図２に示される水平転送レジスタの製造方法を、図３乃至図７を参照して説明する。図３乃至図７は、図２に示される水平転送レジスタの製造方法を説明するための、図２に相当する断面図である。
【００１７】
まず、図３に示すように、ウェル層１２が形成された半導体基板１１上に酸化膜１４を形成し、続いて、この酸化膜１４上に、レジスト層１６を一様に形成する。なお、レジスト層１６は、例えばノボラック系レジストであって、その組成は、Ｃ：Ｈ：Ｏ＝２０：１４：３、密度は１．３ｇ／ｃｍ３のものである。
【００１８】
次に、図４に示すように、電荷の転送方向に向かって連続的に光の透過率が低下する領域を含む透過領域１７Ａが、互いに離間して複数配列形成されたグレーティングマスク１７を用いてレジスト層１６を露光する。このグレーティングマスク１７を図５に示す。
【００１９】
図５は、グレーティングマスク１７を示す上面図である。図５に示すように、この工程において適用されるグレーティングマスク１７は、例えばガラス板等の光透過性の基板の表面に、例えばクロム膜等からなる複数のドット状の遮光膜を配列形成することにより光の透過量を制御可能なマスクである。すなわち、本工程に適用されるマスク１７のように、電荷の転送方向に向かって徐々に光の透過率が低下する領域を含む透過領域１７Ａを形成する場合は、光の透過率を低下させたい領域ほど、面積が大きい遮光膜を配列形成すればよい。
【００２０】
なお、上述の透過領域１７Ａは、同じ面積の遮光膜を、配列密度を調節して配列形成することによっても実現することができる。この場合、光の透過率を低下させたい領域ほど、配列密度を上昇させればよい。
【００２１】
再び図４を参照する。図４に示すように、図５に示すグレーティングマスク１７を用いてレジスト層１６を露光すると、透過領域１７Ａの透過率に応じた量の露光光がレジスト層１６に照射され、露光量が多い箇所ほど、レジスト層１６は硬化する。
【００２２】
次に、図６に示すように、露光されたレジスト層１６を現像する。これにより、露光工程において硬化しなかったレジスト層１６は溶解し、グレーティングマスク１７の透過領域１７Ａの透過率に応じた膜厚の複数のレジスト残膜１８が、互いに離間して列状に配列形成される。
【００２３】
この工程において形成される各レジスト残膜１８は、電荷の転送方向に向かって連続的に膜厚が薄くなる第１のレジスト領域１８−１と、この第１のレジスト領域１８−１の最厚部に一体化されるとともに、この最厚部の厚さに一致した一定の膜厚の第２のレジスト領域１８−２と、によって構成される。このうち、特に第２のレジスト領域１８−２の膜厚は、固体撮像装置の製品特性を満足させることができる膜厚であるが、この膜厚の導出方法については、後に詳述する。
【００２４】
なお、複数のレジスト残膜１８を互いに離間して形成する理由、すなわち、複数のレジスト残膜１８間に、所望の膜厚のレジスト膜を設けない理由は、以下の通りである。
【００２５】
例えば水平転送レジスタのように、帯状に長い領域を露光する際には、同一のグレーティングマスク１７を用い、このマスク１７の位置をずらしながら複数回の露光（ショット）を行う、いわゆるステップ露光が採用される。このステップ露光において、各ショットは、グレーティングマスク１７の位置合わせを行った後に行うが、この位置合わせには誤差が生ずる。仮に複数のレジスト残膜１８間に所望の膜厚のレジスト膜を設けようとすると、このグレーティングマスク１７の位置の誤差によって、複数のレジスト残膜１８間に相当するレジスト層１６は２重露光されてしまい、結果として、複数のレジスト残膜１８間には、所望の膜厚から大きく異なる膜厚のレジスト膜が形成される。従って、これを介して注入されるイオンによって形成される後述の第１の不純物領域１３−１は、その深さが所望の深さから大きく異なってしまい、内部ポテンシャル、すなわち、基準ポテンシャルＰｂも、所望の値から大きく異なってしまう。
【００２６】
これに対して、複数のレジスト残膜１８間に、所望の膜厚のレジスト膜を設けない場合、複数のレジスト残膜１８間から注入されるイオンによって形成される後述の第１の不純物領域１３−１は、上述の問題にかかわらず、安定した深さで形成される。これにより、後述する基準ポテンシャルＰｂのばらつきは抑制される。
【００２７】
ここで、図示するように、各レジスト残膜１８の膜厚は、露光装置による露光量のばらつき等により、誤差を有する。従って、複数のレジスト残膜１８の膜厚には、ばらつきが生じる。なお、図６においては、ステップ露光の際の同一ショット内において、複数のレジスト残膜１８の膜厚が大きくばらついた場合を示している。このレジスト残膜１８の膜厚のばらつきは、異なるショット毎に形成される複数のレジスト残膜１８においても同様に生じ、さらに、異なるウエハ上に形成される複数のレジスト残膜１８においても同様に生ずる。
【００２８】
次に、図７に示すように、複数のレジスト残膜１８をマスクとして用いて、イオン注入装置１９により、ｎ型のイオン２０、例えばリン（Ｐ）をウェル層１２に注入する。注入されるイオン２０の深さは、衝突断面積膜厚依存によって、レジスト残膜１８の膜厚に依存した深さとなる。従って、レジスト残膜１８の膜厚に依存した深さの不純物層１３が形成される。
【００２９】
なお、このときのイオン注入装置１９の加速電圧およびドーズ量は、不純物層１３によって形成される内部ポテンシャルのばらつきを、製品に許容される範囲内にすることができる加速電圧、およびドーズ量である。この加速電圧、およびドーズ量の導出方法ついては後に詳述する。
【００３０】
最後に、レジスト残膜１８を除去し、各不純物層１３上の所定の位置に、転送電極１５を、例えばパターニングにより形成する。これにより、図２に示される水平転送レジスタを形成することができる。
【００３１】
ここで、イオン注入装置１９による加速電圧およびドーズ量の導出方法、および第２のレジスト領域１８−２の膜厚の導出方法について説明する。なお、以下の説明において、第２のレジスト領域１８−２の膜厚を、レジスト残膜１８の膜厚と称する。
【００３２】
これらは、固体撮像装置の製品特性を満足するように決定される。図８は、固体撮像装置の製品特性を説明するための説明図である。同図中、不純物層１３の下方に記載された点線は、不純物層１３によって形成される内部ポテンシャルを示すものであり、図面下方ほど、内部ポテンシャルが高いことを意味する。
【００３３】
図８に示すように、製品特性は、第２の不純物領域１３−２の最深部によって形成される内部ポテンシャルである基準ポテンシャルＰｂ、およびこの基準ポテンシャルＰｂと第２の不純物領域１３−２の最浅部の内部ポテンシャルとの差である段差ポテンシャルＰｓからなる。ただし、上述のように、製造上、複数のレジスト残膜１８の膜厚にばらつきが生ずることは避けられない。従って、このばらつきに応じて段差ポテンシャルＰｓもばらつくが、このばらつきには、製品毎に許容される範囲が定められている。この範囲を段差ポテンシャルＰｓの許容マージンと称する。
【００３４】
基準ポテンシャルＰｂは、製品に要求される電荷の転送容量によって定まる。電荷の転送容量を高くしたい場合には、基準ポテンシャルＰｂを高く設定すればよい。
【００３５】
また、段差ポテンシャルＰｓは、製品に要求される転送効率によって定まる。転送効率を向上させるためには、段差ポテンシャルＰｓを大きく設定すればよい。
【００３６】
ここでは、基準ポテンシャルＰｂが４．１Ｖ、段差ポテンシャルＰｓが１．５Ｖである固体撮像装置を形成するために必要な加速電圧、ドーズ量およびレジスト残膜１８の膜厚の導出方法について、説明する。なお、この装置に許容される段差ポテンシャルＰｓの許容マージンは、±０．３Ｖとする。
【００３７】
次に、レジスト残膜１８の膜厚と、このレジスト残膜１８を介してイオン注入することによって形成される不純物層１３の内部ポテンシャルとの関係から、製品特性を満たすように、イオン注入装置１９の加速電圧およびドーズ量を決定する。
【００３８】
図９は、レジスト残膜１８の膜厚と、不純物層１３の内部ポテンシャルと、の関係を示すグラフである。同図中の点線は、加速電圧３２０ｋＶでイオン注入した場合のグラフであり、同図中の実線は、加速電圧５２０ｋＶでイオン注入した場合のグラフである。
【００３９】
図９に示すように、加速電圧に関わらず、レジスト残膜１８の膜厚が増加するに従って、内部ポテンシャルは低下する。しかし、加速電圧の相違により、レジスト残膜１８の膜厚増加に伴う内部ポテンシャル低下の割合（以下、グラフの傾き、と称する）が一部異なる。これは、本願発明者等によって見出された現象である。
【００４０】
例えば、加速電圧３２０ｋＶでイオン注入した場合、膜厚が０〜０．１４μｍの範囲において、グラフの傾きは一定である。そして、膜厚が０．１４μｍより厚くなると、レジスト残膜１８の膜厚が増加するにしたがって、グラフの傾きの絶対値が大きくなる。また、図示はされないが、さらにレジスト残膜１８の膜厚を増加させると、グラフの傾きが０になる。これは、注入されるイオン２０がレジスト残膜１８を貫通しなくなることを意味する。
【００４１】
これに対して、加速電圧５２０ｋＶでイオン注入した場合、グラフの傾きが一定となる膜厚の範囲は拡大され、その範囲は０〜０．４２μｍとなる。なお、膜厚がこの範囲を超えると、レジスト残膜１８の膜厚が増加するにしたがって、グラフの傾きの絶対値が大きくなり、さらにレジスト残膜１８の膜厚を増加させると、グラフの傾きが０になる点は同じであるが、グラフの傾きが０になる最少の膜厚は、増加する。
【００４２】
ここで、グラフの傾きが一定であるようなレジスト残膜１８の膜厚の範囲を線形領域Ｌと定義し、この線形領域Ｌの最大値を、線形限界と定義する。また、グラフの傾きが０となる最少のレジスト残膜１８の膜厚を、貫通限界と定義する。すると、図９から、加速電圧を増加させると、線形領域Ｌが拡大して線形限界が増加することが分かる。なお、図示はされないが、加速電圧を増加させると、貫通限界も増加する。
【００４３】
図１０は、イオン注入装置１９によるイオン２０の加速電圧と、線形限界および貫通限界と、の関係を示すグラフである。同図中の直線Ａは線形限界を示しており、直線Ｂは貫通限界を示している。図１０に示すように、イオン２０の加速電圧を増加させるに従って、線形限界および貫通限界は、線形的に増加する。このことは、本願発明者等によって見出された現象である。
【００４４】
再び図９を参照する。イオン注入装置１９による加速電圧およびドーズ量の導出方法、およびレジスト残膜１８の膜厚は、以上に説明した図９から導出する。すなわち、まず、最終的に最適な加速電圧、およびドーズ量を導出するにあたって、基準ポテンシャルＰｂが４．１Ｖになるような仮の加速電圧、および仮のドーズ量を決定する。
【００４５】
図１１は、所望の基準ポテンシャルＰｂを得るために必要な加速電圧とドーズ量との関係を示すグラフである。同図中、直線Ｃは基準ポテンシャルＰｂ＝２．５Ｖを得るために必要な両者の関係を示し、直線Ｄは基準ポテンシャルＰｂ＝３．５Ｖを得るために必要な両者の関係を示し、直線Ｅは基準ポテンシャルＰｂ＝４．５Ｖを得るために必要な両者の関係を示す。
【００４６】
仮の加速電圧、および仮のドーズ量は、図１１に示す両者の関係に基づいて決定すればよい。なお、ここでは、仮の加速電圧を３２０ｋＶとし、仮のドーズ量は、図１１を参照して、基準ポテンシャルＰｂが４．１Ｖになるようなドーズ量とすればよい。
【００４７】
次に、所望の段差ポテンシャルＰｓを得るために必要なレジスト残膜１８の膜厚を決定する。図９の点線から、１．５Ｖの段差ポテンシャルＰｓを得るために必要なレジスト残膜１８の仮の膜厚は、０．２８μｍであることが分かる。
【００４８】
しかし、この仮の膜厚に設定した場合、この膜厚におけるグラフの傾きの絶対値は大きく、段差ポテンシャルＰｓの許容マージン±０．３Ｖを満たすために許容されるレジスト残膜１８の膜厚のばらつきは、±０．０４μｍである。これに対して、実際にレジスト残膜１８を形成した結果、±０．０８μｍの膜厚のばらつきが避けられなかったものとする。この場合、実際の膜厚のばらつきに応じた内部ポテンシャルのばらつきを、許容マージン内に収めることができない。すなわち、以上に示すイオン注入装置１９の加速電圧およびドーズ量でイオン注入を行った場合、要求される製品特性を満たす製品を製造することができない。
【００４９】
この場合には、本願発明者等によって見出された現象に基づいて、イオン注入装置１９の加速電圧を増加させる。具体的には、実際のレジスト残膜１８の膜厚ばらつきに応じた内部ポテンシャルのばらつきが、段差ポテンシャルＰｓの許容マージン内に収まるように、イオン注入装置１９の加速電圧を設定する。図９においては、実線で示すように、この加速電圧が例えば５２０ｋＶであることを示している。
【００５０】
なお、加速電圧の増加に伴って基準ポテンシャルＰｂも高くなってしまうため、基準ポテンシャル（＝４．１Ｖ）を得るために、ドーズ量を低下させる。これにより、イオン注入装置１９の加速電圧およびドーズ量が決定される。
【００５１】
以上のように加速電圧およびドーズ量を決定した後に、実際のレジスト残膜１８の膜厚を決定する。図９の実線より、１．５Ｖの段差ポテンシャルＰｓを得るために必要なレジスト残膜１８の実際の膜厚は、０．４６μｍであることが分かる。
【００５２】
この膜厚に設定した場合、この膜厚におけるグラフの傾きの絶対値は、仮の膜厚におけるグラフの傾きの絶対値より小さくなり、段差ポテンシャルＰｓの許容マージン±０．３Ｖを満たすために許容されるレジスト残膜１８の膜厚のばらつきは、実際のレジスト残膜１８の膜厚のばらつきと同じ±０．０８μｍまで拡大される。従って、実際の膜厚のばらつきに応じた内部ポテンシャルのばらつきを、許容マージン内に収めることができる。すなわち、以上に示すイオン注入装置１９の加速電圧およびドーズ量でイオン注入を行った場合、要求される製品特性を満たす製品を製造することができる。
【００５３】
次に、上述とは異なる製品特性の製品を形成する場合における、レジスト残膜１８の膜厚およびイオン注入装置１９の加速電圧、ドーズ量の導出方法について説明する。
【００５４】
まず、基準ポテンシャルＰｂが３．４Ｖ、段差ポテンシャルＰｓが１．５Ｖである製品特性の製品を形成する場合について説明する。なお、この製品に許容される段差ポテンシャルＰｓの許容マージンは±０．３Ｖとする。
【００５５】
図１２は、レジスト残膜１８の膜厚と、不純物層１３の内部ポテンシャルと、の関係を示すグラフである。同図中の点線は、加速電圧３２０ｋＶでイオン注入した場合のグラフであり、同図中の実線は、加速電圧５２０ｋＶでイオン注入した場合のグラフである。
【００５６】
図１２から明らかなように、加速電圧３２０ｋＶでイオン２０を注入した場合、図中の点線で示すように、段差ポテンシャルＰｓ（＝１．５Ｖ）を得るために必要なレジスト残膜１８の膜厚におけるグラフの傾きは大きく、段差ポテンシャルＰｓの許容マージン±０．３Ｖを満たすために許容されるレジスト残膜１８の膜厚のばらつきは、±０．０４μｍである。これに対して、実際にレジスト残膜１８を形成した結果、±０．０８μｍの膜厚のばらつきが避けられなかったものとする。この場合、実際の膜厚のばらつきに応じた内部ポテンシャルのばらつきを、許容マージン内に収めることができない。
【００５７】
しかし、加速電圧を５２０ｋＶまで増加させた場合、図中の実線で示すように、段差ポテンシャルＰｓ（＝１．５Ｖ）を得るために必要なレジスト残膜１８の膜厚におけるグラフの傾きは小さく、段差ポテンシャルＰｓの許容マージン±０．３Ｖを満たすために許容されるレジスト残膜１８の膜厚のばらつきは、実際のレジスト残膜１８の膜厚のばらつきと同じ±０．０８μｍである。従って、実際の膜厚のばらつきに応じた内部ポテンシャルのばらつきを、許容マージン内に収めることができる。すなわち、以上に示すイオン注入装置１９の加速電圧およびドーズ量でイオン注入を行った場合、要求される製品特性を満たす製品を製造することができる。
【００５８】
次に、基準ポテンシャルＰｂが２．５Ｖ、段差ポテンシャルＰｓが１．０Ｖである製品特性の製品を形成する場合について説明する。なお、この製品に許容される段差ポテンシャルＰｓの許容マージンは±０．３Ｖとする。
【００５９】
図１３は、レジスト残膜１８の膜厚と、不純物層１３の内部ポテンシャルと、の関係を示すグラフである。同図中の点線は、加速電圧３２０ｋＶでイオン注入した場合のグラフであり、同図中の実線は、加速電圧５２０ｋＶでイオン注入した場合のグラフである。
【００６０】
図１３から明らかなように、加速電圧３２０ｋＶでイオン２０を注入した場合、図中の点線で示すように、段差ポテンシャルＰｓ（＝１．０Ｖ）を得るために必要なレジスト残膜１８の膜厚におけるグラフの傾きは大きく、段差ポテンシャルＰｓの許容マージン±０．３Ｖを満たすために許容されるレジスト残膜１８の膜厚のばらつきは、±０．０４μｍである。これに対して、実際にレジスト残膜１８を形成した結果、±０．０７μｍの膜厚のばらつきが避けられなかったものとする。この場合、実際の膜厚のばらつきに応じた内部ポテンシャルのばらつきを、許容マージン内に収めることができない。
【００６１】
しかし、加速電圧を５２０ｋＶまで増加させた場合、図中の実線で示すように、段差ポテンシャルＰｓ（＝１．０Ｖ）を得るために必要なレジスト残膜１８の膜厚におけるグラフの傾きは小さく、段差ポテンシャルＰｓの許容マージン±０．３Ｖを満たすために許容されるレジスト残膜１８の膜厚のばらつきは、実際のレジスト残膜１８の膜厚のばらつきと同じ±０．０７μｍである。従って、実際の膜厚のばらつきに応じた内部ポテンシャルのばらつきを、許容マージン内に収めることができる。すなわち、以上に示すイオン注入装置１９の加速電圧およびドーズ量でイオン注入を行った場合、要求される製品特性を満たす製品を製造することができる。
【００６２】
イオン注入装置１９の加速電圧およびドーズ量、およびレジスト残膜１８の膜厚は、このように導出される。
【００６３】
以上に説明した本実施形態に係る固体撮像装置の製造方法によれば、イオン注入装置１９の加速電圧およびドーズ量を、レジスト残膜１８の膜厚のばらつきによる段差ポテンシャルＰｓのばらつきが、許容範囲内となるような加速電圧およびドーズ量に設定して不純物層１３を形成する。従って、レジスト残膜１８の膜厚にばらつきが生じても、製品特性を満足する固体撮像装置を形成することができる。
【００６４】
なお、このような方法によって製造された水平転送レジスタの電荷の転送効率は９割以上であり、従来の転送効率である４〜６割程度と比較して、転送効率の劣化が抑制され、転送効率は大幅に改善される。
【００６５】
以上に、本発明の実施形態を説明したが、この実施形態は、例として提示したものであり、発明の範囲を限定することは意図していない。これらの新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００６６】
例えば、上述の説明においては、不純物層１３の導電型がｎ型の場合のＣＣＤ転送レジスタの水平転送レジスタの製造方法を説明したが、本実施形態に係る固体撮像装置の製造方法を、垂直転送レジスタの製造方法に対して適用してもよい。
【００６７】
また、本実施形態に係る固体撮像装置の製造方法を、不純物層１３の導電型がｐ型の場合のＣＣＤ転送レジスタの水平転送レジスタの製造方法に対して適用してもよい。なお、この場合、図９、１２、１３については、横軸および縦軸をそのままに、左右反転したグラフとなる。また、図１０、１１については、傾きが負のグラフとなる。
【００６８】
また、本実施形態に係る固体撮像装置の製造方法は、ＣＭＯＳ転送レジスタの製造方法に対して適用してもよい。なお、これらの固体撮像装置の各層の導電型は、限定されない。
【００６９】
このように、本実施形態に係る固体撮像装置の製造方法は、電荷の転送方向に向かって徐々に深くなるポテンシャルが形成される不純物層を形成する工程を含む半導体装置の製造方法であれば、全てにおいて適用することができる。
【００７０】
また、上述の実施形態において適用されたレジスト層１６は、ネガ型のレジスト層であったが、レジスト層として、ポジレジストを適用してもよい。この場合、グレーティングマスクとしては、上述の実施形態において適用されたグレーティングマスク１７の透過率が反転したものを適用すればよい。
【００７１】
また、レジスト層１６にあっては、エッチング液に対する溶解量の変動が小さい材料を選定してもよい。これによって、レジスト膜１８の膜厚のばらつきが抑制されるため、より転送効率の劣化が抑制され、転送効率は大幅に改善される。
【００７２】
また、上述の実施形態において適用されたグレーティングマスクとして、透過領域とこれを囲うように形成される非透過領域との境界部分に、これらの透過率の中間程度の透過率を有する透過領域が形成されたグレーティングマスクを適用してもよい。これによって、レジスト膜１８にディップが形成されることが抑制され、より転送効率の劣化が抑制され、転送効率は大幅に改善される。
【符号の説明】
【００７３】
１１・・・半導体基板
１２・・・ウェル層
１３・・・不純物層
１３−１・・・第１の不純物領域
１３−２・・・第２の不純物領域
１３−３・・・第３の不純物領域
１４・・・酸化膜
１５・・・転送電極
１６・・・レジスト層
１７・・・グレーティングマスク
１７Ａ・・・透過領域
１８・・・レジスト残膜
１８−１・・・第１のレジスト領域
１８−２・・・第２のレジスト領域
１９・・・イオン注入装置
２０・・・イオン
【図１】
0005204184.tif 000002
【図２】
0005204184.tif 000003
【図３】
0005204184.tif 000004
【図６】
0005204184.tif 000005
【図７】
0005204184.tif 000006
【図８】
0005204184.tif 000007
【図９】
0005204184.tif 000008
【図１０】
0005204184.tif 000009
【図１１】
0005204184.tif 000010
【図１２】
0005204184.tif 000011
【図１３】
0005204184.tif 000012
【図４】
0005204184.tif 000013
【図５】
0005204184.tif 000014